다음 에 , 3 mm φ 의 ZrO 2 볼 을 이용 하 여 회전 볼밀 에 의한 습식 혼합 이 25 ℃ 에서 14 시간 행해졌 다 . 그 후 , 바인더 용액 이 추가 로 첨가 되 었 다 . 바인더 는 , PVB ( 세 키스 이 화학공업 주식회사 제 , BH - 3 ) 가 이용 되 었 다 . 용액 에 포함 되 는 용매 는 에탄올 / 톨루엔 ( 60 / 40 질량비 ) 의 혼합 용매 가 이용 되 었 다 . 또한 용액 을 조제 할 때 는 , PVB 고형분 이 15 질량 % 가 되 도록 용매 의 양 이 조정 되 었 다 . 바인더 용액 은 , PVB / 각 원료 의 합계 = 10 / 90 질량비 가 되 도록 첨가 되 었 다 .